(57)【特許請求の範囲】
【請求項１】
シート基材にアクリル系樹脂の保護シートを積層してなる化粧シートにおいて、上記シート基材が保護シートの厚みの０．３〜４．０倍の厚みを有し、かつシート基材が高密度ポリエチレンに熱可塑性エラストマーを配合したオレフィン系樹脂よりなり、前記オレフィン系樹脂中における熱可塑性エラストマーの含有量が５〜６０重量％であり、且つ１００℃雰囲気中で３０分間加熱した後のシート基材の寸法収縮率（加熱前を基準として）が、シート長手方向（長尺に押出成形されたシートの長手方向）で−２〜＋７％、シート幅方向（長手方向と直行する方向）で−７〜＋２％の範囲であることを特徴とする化粧シート。
【請求項２】
シート基材の裏面側に易接着処理を施したことを特徴とする請求項１に記載の化粧シート。
【請求項３】
シート基材に印刷層を形成し、該シート基材の印刷層形成面に保護シートを積層したことを特徴とする請求項１または２のいずれかに記載の化粧シート。
【請求項４】
保護シート表面にエンボス加工を施したことを特徴とする請求項１〜３のいずれかに記載の化粧シート。
【請求項５】
エンボス凹部に着色層を設けたことを特徴とする請求項４記載の化粧シート。
【請求項６】
保護シート表面に表面保護層を設けたことを特徴とする請求項１〜５のいずれかに記載の化粧シート。
【請求項７】
請求項１〜６のいずれかに記載の化粧シートを被着体に積層したことを特徴とする化粧材。
【請求項８】
被着体裏面に折り曲げ加工用の条溝を切削加工してなることを特徴とする請求項７記載の化粧材。
【請求項９】
折り曲げ加工用の条溝から、被着体の条溝側に折り曲げ加工が施されていることを特徴とする請求項８記載の化粧材。
【発明の詳細な説明】
【０００１】
【発明の属する技術分野】
本発明は、建築物の内装、建具の表面化粧、車両内装等に用いる表面に意匠を賦与したり表面を保護する目的で用いられる化粧シートに関する。
【０００２】
【従来の技術】
従来、かかる用途に用いる化粧シートとしては、主に下記の３種の化粧シートが知られている。
【０００３】
（１）ポリ塩化ビニルシートに印刷やエンボス加工等で装飾を施したもの（特公昭２８−５０３６号、特公昭５８−１４３１２号公報）。
（２）ポリ塩化ビニルに代えて、ポリエチレン、ポリプロピレン等のオレフィン系シートを使用したもの（特開昭５４−６２２５５号公報）。
【０００４】
（３）極性官能基をグラフト重合させたオレフィン系樹脂に、オレフィン系熱可塑性エラストマーを混合したり（特開平６−２１０８０８、特表平４−５０４３８４号公報）、オレフィン系樹脂に相溶化剤を用いてポリウレタン樹脂を混合したり（特開平７−２６０３８号公報）することで、（１）の化粧シートの欠点や、（２）の化粧シートの下記の▲４▼、▲５▼、▲６▼、▲７▼の欠点を解決しようとしたもの。
等である。
【０００５】
【発明が解決しようとする課題】
（１）のようなポリ塩化ビニルシートを用いた化粧シートにあっては、耐熱性が不足するとか、可塑剤のブリード（滲出）により、表面の耐汚染性が悪いという問題点があった。
【０００６】
また、（２）のような従来の化粧シートにあっては、上記ポリ塩化ビニルを用いた化粧シートの欠点は改善し得るものの、▲１▼透明性が不足する。▲２▼耐熱性が不足する。▲３▼耐候性が悪い。▲４▼柔軟性がない。▲５▼印刷やラミネート時のインキ、接着剤等との接着力が不足する。▲６▼耐衝撃性が弱く、化粧シートを表面に積層した化粧材裏面に、断面Ｖ字状やＵ字状の溝を形成した後、化粧材を折り曲げ加工を施した際に（Ｖ字状やＵ字状の溝を形成して化粧材を折り曲げる加工のことを、以下、単にＶカット加工と呼ぶ。）に、化粧シートが亀裂破断する。特に、加熱軟化〜エンボス版押圧〜冷却というエンボス加工時の熱履歴により、結晶化が進行してシートが脆弱化し、この傾向が強まる。更に、▲７▼結晶化度が高いため、エンボス加工条件が非常に狭い。等の種々の問題点があった。
更にまた（３）のような化粧シートにあっても、依然、前記（２）のシートの欠点▲１▼、▲２▼、▲３▼に関しては解決されているとは言い難いものであった。
【０００７】
更にオレフィン系樹脂のシート基材にアクリル系樹脂の保護シートを積層した構造の化粧シートも提案されており（特開昭５４−１２３１６６号、特開平６−２６２７２９号等）、この化粧シートは、オレフィン系樹脂のシート基材の層が化粧シートの伸びや衝撃を吸収し、これによって化粧シートの可撓性、柔軟性が向上し、Ｖカット加工特性が向上されるものと考えられる。しかしながら、このような化粧シートにあっても、Ｖカット加工時に亀裂や破断が生じたり、保護シートが白化したりする等の虞れがあり、Ｖカット加工特性は必ずしも十分ではなかった。
【０００８】
本発明者は上記オレフィン系樹脂のシート基材にアクリル系樹脂の保護シートを積層した構造の化粧シートにおいて、オレフィン系シート基材の厚みを更に厚くすれば、シート基材の層による伸びや衝撃の吸収効果が更に向上し、Ｖカット加工特性が更に向上するものと考えて、オレフィン系シート基材の厚みを厚くすることを試みた。しかしながら、従来の化粧シートよりもオレフィン系シート基材の厚みを厚くした化粧シートでは、Ｖカット加工時の亀裂や破断が従来のものよりも更に著しくなるという、予測に反した結果となった。
【０００９】
本発明者は上記課題を解決すべく鋭意研究した結果、オレフィン系樹脂のシート基材の厚みと、アクリル系樹脂の保護シートとの厚みを特定の値に規定し、且つシート基材を高密度ポリオレフィンに熱可塑性エラストマーを配合したオレフィン系樹脂で構成することにより、上記従来の問題を解決できることを見出し、本発明を完成するに至った。
【００１０】
【課題を解決するための手段】
即ち本発明の化粧シートは、シート基材にアクリル系樹脂の保護シートを積層してなる化粧シートにおいて、上記シート基材が保護シートの厚みの０．３〜４．０倍の厚みを有し、かつシート基材が高密度ポリエチレンに熱可塑性エラストマーを配合したオレフィン系樹脂よりなり、前記オレフィン系樹脂中における熱可塑性エラストマーの含有量が５〜６０重量％であり、且つ１００℃雰囲気中で３０分間加熱した後のシート基材の寸法収縮率（加熱前を基準として）が、シート長手方向（長尺に押出成形されたシートの長手方向）で−２〜＋７％、シート幅方向（長手方向と直行する方向）で−７〜＋２％の範囲であることを特徴とする。また本発明の化粧材はこのような化粧シートを被着体に積層してなることを特徴とする。
【００１１】
【発明の実施の形態】
以下、本発明の実施の形態を図面も含めてより詳細に説明する。
図１は、本発明の化粧シート１の一実施例を示し、図中、２はオレフィン系樹脂のシート基材、３は保護シートである。
【００１２】
本発明の化粧シート１において、シート基材２を構成するオレフィン系樹脂は、高密度ポリエチレンに熱可塑性エラストマーを配合したオレフィン系樹脂を基材とするものである。本発明で用いる高密度ポリエチレンは、比重が０．９４〜０．９６のポリエチレンで、低圧法で得られる結晶化度が高く分子に枝分かれ構造の少ない高分子である。
【００１３】
本発明において、上記熱可塑性エラストマーとしては、例えば、▲１▼数平均分子量：Ｍｎが２５０００以上で、重量平均分子量：Ｍｗと数平均分子量：Ｍｎとの比が、Ｍｗ／Ｍｎ≦７である沸騰ヘプタン可溶ポリプロピレン１０〜９０重量％と、メルトインデックスが０．１〜４ｇ／１０分の沸騰ヘプタン不溶性ポリプロピレン９０〜１０重量％との混合物（特公平６−２３２７８号公報に記載の軟質ポリプロピレン）、▲２▼ポリエチレン、ポリプロピレン、ポリメチルペンテン等のオレフィン系重合体（結晶性高分子）をハードセグメントとし、これに部分架橋したエチレン／プロピレン／非共役ジエン三元共重合体ゴム等のモノオレフィン共重合体ゴムをソフトセグメントとし、これらを重量比でソフトセグメント／ハードセグメント＝５０／５０〜９０／１０の割合で均一に配合し混合してなるオレフィン系エラストマー（特公昭５３−２１０２１号公報に記載のオレフィン系エラストマー）、▲３▼未架橋モノオレフィン共重合体ゴム（ソフトセグメント）と、オレフィン共重合体（結晶性のハードセグメント）とを、重量比でソフトセグメント／ハードセグメント＝６０／４０〜８０／２０の割合で混合したものに架橋剤を混合して加熱し、剪断応力を加えつつ動的に部分架橋させてなるオレフィン系エラストマー（特公昭５３−３４２１０号公報に記載のオレフィン系エラストマー）、▲４▼アイソタクチックポリプロピレン、プロピレン／エチレン共重合体、プロピレン／ブテン−１共重合体等の、ペルオキシドと混合加熱することにより分子量が減じ、流動性が増す特性を有するペルオキシド分解型オレフィン系重合体（ハードセグメント）９０〜４０重量部と、エチレン／プロピレン共重合体ゴム、エチレン／プロピレン／非共役ジェン三元共重合体ゴム等の、ペルオキシドと混合加熱することで架橋して流動性が減じるペルオキシド架橋型モノオレフィン共重合体ゴム（ソフトセグメント）１０〜６０重量部と、ポリイソブチレン、ブチルゴム等の、ペルオキシドと混合加熱しても架橋せず流動性が不変のペルオキシド非架橋型炭化水素ゴム（ソフトセグメント兼流動性改質成分）５〜１００重量部、及びパラフィン系、ナフテン系、芳香族系の鉱物油系軟化剤５〜１００重量部とを混合し、有機ペルオキシドの存在下で動的に熱処理してなるオレフィン系エラストマー（特公昭５６−１５７４１号公報に記載のオレフィン系エラストマー）、▲５▼エチレン／スチレン／ブチレン共重合体からなるオレフィン系エラストマー（特開平２−１３９２３２号公報に記載のオレフィン系エラストマー）等が挙げられる。
【００１４】
また熱可塑性エラストマーとして、ジエン系ゴム、水素添加ジエン系ゴム等も用いることができるが、なかでも水素添加ジエン系ゴムが好ましい。水素添加ジエン系ゴムは、ジエン系ゴム分子の二重結合の少なくとも一部分に水素原子を付加させてなるもので、高密度ポリエチレンの結晶化を抑え、柔軟性、透明性をアップさせる役割がある。一般にポリオレフィン系樹脂にジエン系ゴムを添加するとジエン系ゴムの二重結合の為、耐候性、耐熱性はジエン系ゴム無添加のポリオレフィン系樹脂より低下するが、ジエン系ゴムの二重結合を水素で飽和させることにより、ポリオレフィン系樹脂の耐候性、耐熱性に低下をきたす虞れがなくなる。
【００１５】
上記ジエン系ゴムとしては、イソプレンゴム、ブタジエンゴム、ブチルゴム、プロピレン・ブタジエンゴム、アクリロニトリル・ブタジエンゴム、アクリロニトリル・イソプレンゴム、スチレン・ブタジエンゴム等がある。本発明の目的からは特にスチレン・ブタジエンゴムが好ましい。
【００１６】
熱可塑性エラストマーは、シート基材２をオレフィン系樹脂中の含有量が５〜６０重量％となるように添加することが好ましい。熱可塑性エラストマーの含有量が５重量％未満だと、シート基材２の弾性、伸び率、耐衝撃性が不足し、化粧材にＶカット加工や、絞り加工等の折り曲げ加工を施した際に、シート１の保護シート３に亀裂や割れを生じ易くなる。また、６０重量％を超えると、シート基材２の弾性、及び伸び率が大きくなりすぎ、シート基材２に印刷等によって装飾層４を形成する際に、模様層４を形成する位置の位置合わせが困難となるため好ましくない。
【００１７】
更に、Ｖカット加工時の化粧シート１の耐亀裂・耐破断性を向上するためには、シート基材２を構成する樹脂中には無機充填剤が含有されていることが好ましい。充填剤としては、炭酸カルシウム、硫酸バリウム、クレー、タルク等の粉末が用いられる。充填剤は基材樹脂中の含有量が１０〜６０重量％となるように配合することが好ましい。
【００１８】
またシート基材２の熱寸法収縮率と、化粧材のＶカット加工時の化粧シート１の耐亀裂・耐破断性との間には相関関係があり、１００℃雰囲気中で３０分間加熱した後の寸法収縮率（加熱前を基準として）が、シート長手方向（長尺に押出成形されたシートの長手方向）で−２〜＋７％、シート幅方向（長手方向と直行する方向）で−７〜＋２％の範囲のものが好ましい。寸法収縮率がこの範囲から逸脱するとＶカット加工時に亀裂を生じ易くなる。
【００１９】
尚、上記加熱寸法収縮率の許容値がシート長手方向と幅方向とで別々になるのは、シート製造時のシートの材料力学的な履歴、及びシート加工時の衝撃力の加わり方が長手方向と幅方向とで異なる為である。
この加熱寸法収縮率は、主にシート基材２の延伸と大きな相関がある。無延伸であれば、シート基材２の加熱寸法収縮率は前記の範囲に収まり、また、３倍以上延伸すると大体の場合、前記の範囲を外れる。従って延伸する場合は、加熱寸法収縮率が前記範囲に収まるように延伸倍率を抑制することが好ましい。
【００２０】
本発明の化粧シート１における保護シート３を構成するアクリル系樹脂としては、ポリ（メタ）アクリル酸メチル、ポリ（メタ）アクリル酸エチル、ポリ（メタ）アクリル酸プロピル、ポリ（メタ）アクリル酸ブチル、（メタ）アクリル酸メチル・（メタ）アクリル酸ブチル共重合体、（メタ）アクリル酸エチル・（メタ）アクリル酸ブチル共重合体、エチレン・（メタ）アクリル酸メチル共重合体、スチレン・（メタ）アクリル酸メチル共重合体等の（メタ）アクリル酸エステルを含む単独又は共重合体からなるアクリル系樹脂（但し、ここで（メタ）アクリルとは、アクリル又はメタアクリルを意味するものとし、以下同様である。）。
【００２１】
本発明の化粧シート１において、上記したようにシート基材２の厚みは保護シート３の厚みの５倍以下であることが必要であるが、好ましくは０．３〜４．０倍である。シート基材２、保護シート３の厚みは、シート基材２の厚みが保護シート３の厚みの５倍以下という条件が成り立つ範囲において、それぞれ２５〜１００μｍ、２５〜１００μｍ程度とすることが好ましい。
【００２２】
シート基材２と保護シート３とを積層する方法としては、溶融押し出し塗工（エクストルージョンコート）、熱プレスによる融着、或いは２液硬化型ポリウレタン樹脂、ポリエステル樹脂等の接着剤を用いたドライラミネート等が挙げられる。
【００２３】
シート基材２表面に後述するような装飾模様等を直接印刷したり、上記保護シート３を接着するための接着剤を直接塗布することもできるが、印刷インキや接着剤とシート基材２との接着力をより強力なものにする必要がある場合には、シート基材２表面にコロナ放電処理やプラズマ処理等の易接着処理を施したり、易接着層（プライマー層、或いは、アンカー層とも云う）を設けることが好ましい。図１〜３は、シート基材２の裏面側に易接着層５を設けた例を示す。
【００２４】
易接着層５の形成用には、アクリル系樹脂、塩化ビニル−酢酸ビニル共重合体、ポリエステル、ポリウレタン、塩素化ポリプロピレン、塩素化ポリエチレン等が使用されるが、特に塩素化ポリプロピレンが望ましい。
【００２５】
易接着層５を形成するためのアクリル系樹脂としては、ポリ（メタ）アクリル酸メチル、ポリ（メタ）アクリル酸エチル、ポリ（メタ）アクリル酸プロピル、ポリ（メタ）アクリル酸ブチル、（メタ）アクリル酸メチル・（メタ）アクリル酸ブチル共重合体、（メタ）アクリル酸エチル・（メタ）アクリル酸ブチル共重合体、エチレン・（メタ）アクリル酸メチル共重合体、スチレン・（メタ）アクリル酸メチル共重合体等の（メタ）アクリル酸エステルを含む単独又は共重合体からなるアクリル系樹脂が挙げられる（但し、ここで（メタ）アクリルとは、アクリル又はメタアクリルを意味する。）。
【００２６】
ポリウレタンは、ポリオール（多価アルコール）を主剤とし、イソシアネート化合物を架橋剤（硬化剤）とする組成物である。ポリオールとしては、分子中に２個以上の水酸基を有するもので、基本的には、単量体ジオール、トリオール等、及びその分子量に主に寄与するアルキレン繰返し単位の鎖を包含する重合体ジオール、トリオールを含む。典型的な重合体ポリオールは、ヒドロキシ基で停止した上記繰返し単位の直鎖もしくは分岐鎖のいづれかから実質的になり、好ましくは、２、３、４またはそれ以上のヒドロキシ基を有する単量体ポリオールを含む。たとえば、エチレングリコール、プロピレングリコール、グリセリン、トリメチロールプロパン、１，２，６−ヘキサントリオール、ブテンジオール、シュークロース、グルコース、ソルビトール、ペンタエリスリトール、マンニトール、トリエタノールアミン、ｎ−メチルジメタノールアミン、ならびに環式芳香族および脂肪族およびトリオールを含む。さらに、ポリエチレングリコール、ポリプロピレングリコール、アクリルポリオール、ポリエステルポリオール、ポリエーテルポリオール等が用いられる。
【００２７】
一方、イソシアネート化合物としては、分子中に２個以上のイソシアネート基を有する多価イソシアネート化合物が用いられる。例えば、2,4-トリレンジイソシアネート、2,6-トリレンジイソシアネート、ジフェニルメタン-4,4´- ジイソシアネート、クルードＭＤＩと称されるポリフェニルメタンポリイソシアネート、キシリレンジイソシアネート、イソホロンジイソシアネート、ヘキサメチレンジイソシアネート、ジシクロヘキシルメタン-4,4´- ジイソシアネート、トリフェニルメタントリイソシアネート等の脂肪族、脂環族または芳香族のジまたはトリイソシアネート化合物、水素添加トリレンジイソシアネート、水素添加ジフェニルメタンジイソシアネート、或いはポリイソシアネート化合物と低分子量グリコールまたはトリオール、例えば、ジプロピレングリコール、1,6-ヘキサンジオール、1,2,6-ヘキサントリオール、トリメチロールプロパンと反応させて得られる、イソシアネート末端低分子量付加体等が使用できる。
【００２８】
本発明の化粧シート１に装飾を施す方法として、上記シート基材２に染料、顔料を添加して透明着色又は不透明着色を施す方法が挙げられる。添加する顔料としては、チタン白、亜鉛華、弁柄、朱、群青、コバルトブルー、チタン黄、黄鉛、カーボンブラック等の無機顔料、イソインドリノン、ハンザイエローＡ、キナクリドン、パーマネントレッド４Ｒ、フタロシアニンブルー、インダスレンブルーRS、アニリンブラック等の有機顔料（或いは染料も含む）、アルミニウム、真鍮等の金属顔料、二酸化チタン被覆雲母、塩基性炭酸鉛等の箔粉からなる真珠光沢（パール）顔料等が挙げられる。これらは、粉末、或いは鱗片状箔片としてシート基材２を構成する樹脂中に添加、分散させることができる。
【００２９】
また本発明化粧シート１に装飾を施す他の方法としては、図１に示すようにシート基材２と保護シート３との間に装飾層４を設ける方法が挙げられる。装飾層４は印刷や、金属薄膜を積層することにより形成することができる。印刷法としては、グラビア印刷、凹版印刷、オフセット印刷、活版印刷、フレキソ印刷、シルクスクリーン印刷、静電印刷、インクジェット印刷等の印刷法や、別に離型性シート上に一旦絵柄模様を形成して、転写シートを作成し、得られた転写シートを用いて転写印刷法等が挙げられる。
【００３０】
装飾層４を印刷により形成する場合、印刷用のインキとしては種々のものを用いることができ、着色剤、体質顔料、結着剤、硬化剤、添加剤、溶剤等からなる組成物を使用することができる。なお、結着剤としては特に制限はなく、塩素化ポリエチレン、塩素化ポリプロピレン、酢酸ビニル、塩化ビニル・酢酸ビニル共重合体、セルロース系樹脂等の熱可塑性樹脂、ポリウレタン等の常温又は熱硬化性樹脂、またはアクリル系等の電離放射線硬化型樹脂など通常のものが使用できる。シート基材２に直接印刷する場合には、結着剤として塩素化ポリオレフィン、ポリウレタン等を用いることが接着性のうえで好ましいが、前記したように易接着層５を適当に選択すれば、他の結着剤を用いても十分な接着性を得ることができる。
【００３１】
装飾層４を金属薄膜によって形成する場合、金属薄膜を全面又は部分的にパターン状に積層する方法が挙げられる。この金属薄膜は、アルミニウム、クロム、金、銀、銅等の金属を用い、真空蒸着、スパッタリング等の方法で製膜し、エッチング法等によって部分的なパターンの金属薄膜とすることができる。
【００３２】
装飾層４の模様としては、木目模様、石目模様、布目模様、皮絞模様、幾何学図形、文字、記号、線画、各種抽象模様等が挙げられるが、全面ベタ印刷等の装飾でも良い。装飾層４は、図１に示すようにシート基材２と保護シート３との間に設ける場合に限らず、シート基材２が透明な場合にはシート基材２の裏面側（図１に示す例では、易接着層５の上面）に設けることもできる。また図２に示すようにシート基材２を２枚（またはそれ以上）のオレフィン系樹脂シート２ａ、２ｂで構成し、シート２ａ、２ｂの間に装飾層４を設けることもできる。
【００３３】
本発明化粧シート１に装飾を施す更に他の方法としては、図３に示すように保護シート３の表面に凹凸模様６を形成する方法が挙げられる。凹凸模様６を形成するには、例えば、加熱加圧によるエンボス加工法があり、このエンボス加工法は、保護シート３表面を加熱軟化させ、該表面をエンボス版で加圧してエンボス版の凹凸模様を賦形し、冷却して固定化するもので、公知の枚葉式、或いは輪転式のエンボス機を用いることができる。またヘアライン加工によって凹凸模様６を形成することもできる。
【００３４】
凹凸模様６としては、例えば木目板導管溝、石板表面凹凸（花崗岩劈開面等）、布表面テクスチャア、梨地、砂目、ヘアライン、万線条溝等が挙げられる。
【００３５】
更に、上記の凹凸模様６の凹陥部にはワイピング法により、着色層７を形成してもよく、ワイピング法としては、ドクターブレードコート法またはナイフコート法にて凹陥部を含む表面全面に着色剤インキを塗布した後、凹陥部以外の表面から着色剤インキを除去することにより、凹陥部のみに着色層７を形成する方法を用いることができる。着色層７を形成するための着色剤インキとしては、有機顔料と無機顔料、光輝性顔料等の着色顔料と、熱可塑性樹脂、熱硬化性樹脂、電離放射線硬化型樹脂等の結着剤樹脂と、ベヒクルとからなるインキ、エマルジョン型の水系タイプインキを使用できる。
【００３６】
上記凹凸模様６を形成した保護シート３の表面は、必要に応じて表面保護層８を被覆することができる。表面保護層８は塩素化ポリオレフィン、２液硬化型ポリウレタン、電離放射線硬化性樹脂により形成することが好ましい。
【００３７】
電離放射線硬化性樹脂は、具体的には分子中に重合性不飽和結合又はカチオン重合性官能基を有するプレポリマー、ポリマー及び／又は単量体を適宜混合した、電離放射線により硬化可能な組成物が好ましく用いられる。尚、ここで電離放射線とは、電磁波又は荷電粒子線のうち分子を重合あるいは架橋し得るエネルギー量子を有するものを意味し、通常、紫外線（ＵＶ）又は電子線（ＥＢ）が用いられる。
【００３８】
硬化塗膜を形成する電離放射線硬化性樹脂は、更に具体的には分子中に（メタ）アクリロイル基、（メタ）アクリロイルオキシ等のラジカル重合性不飽和基、エポキシ基等のカチオン重合性官能基又はチオール基を２個以上有する単量体、プレポリマー又はポリマーからなる。これら単量体、プレポリマー又はポリマーは単独で用いるか、あるいは複数混合して用いる。尚、ここで例えば（メタ）アクリロイル基とは、アクリロイル基又はメタアクリロイル基の意味で用いる。
【００３９】
ラジカル重合性不飽和基を有するプレポリマーの例としては、ポリエステル（メタ）アクリレート、ウレタン（メタ）アクリレート、エポキシ（メタ）アクリレート、メラミン（メタ）アクリレート、トリアジン（メタ）アクリレート等が使用でき、通常、分子量２５０〜１００００程度のものが用いられる。ラジカル重合性不飽和基を有するポリマーとしては、上記プレポリマーの重合度を１００００程度以上としたものが用いられる。
【００４０】
カチオン重合性官能基を有するプレポリマーの例としては、ビスフェノール型エポキシ樹脂、ノボラック型エポキシ樹脂等のエポキシ系樹脂、脂肪族系ビニルエーテル、芳香族系ビニルエーテル等のビニルエーテル系樹脂等のプレポリマーが挙げられる。
【００４１】
ラジカル重合性不飽和基を有する単量体としては、（メタ）アクリレート化合物等の単官能単量体、例えば、メチル（メタ）アクリレート、２−エチルヘキシル（メタ）アクリレート、フェノキシエチル（メタ）アクリレート等や、多官能単量体、例えばジエチレングリコールジ（メタ）アクリレート、プロピレングリコール（メタ）アクリレート、トリメチロールプロパントリ（メタ）アクリレート、トリメチロールプロパンエチレンオキサイドトリ（メタ）アクリレート、ジペンタエリスリトールペンタ（メタ）アクリレート、ジペンタエリスリトールヘキサ（メタ）アクリレート等が挙げられる。
【００４２】
カチオン重合性官能を有する基単量体としては、上記カチオン重合性官能基を有するプレポリマーの単量体が利用できる。またチオール基を有する単量体としては、トリメチロールプロパントリチオグリコレート、ペンタエリスリトールテトラチオグリコレート等が挙げられる。
【００４３】
紫外線又は可視光線にて硬化させる場合には、電離放射線硬化性樹脂中に光重合開始剤を添加する。ラジカル重合性不飽和基を有する樹脂系の場合は、光重合開始剤として、アセトフェノン類、ベンゾフェノン類、チオキサントン類、ベンゾイン、ベンゾインメチルエーテル等を単独又は混合物として用いることができる。また、カチオン重合性官能基を有する樹脂系の場合は、光重合開始剤として、芳香族ジアゾニウム塩、芳香族スルホニウム塩、芳香族ヨードニウム塩、メタセロン化合物、ベンゾインスルホン酸エステル等を単独又は混合物として用いることができる。尚、これらの光重合開始剤の添加量は、電離放射線硬化性樹脂１００重量部当たりに対し、０．１〜１０重量部程度である。
【００４４】
また表面保護層８を艶消しにする場合には、艶消剤（光拡散剤）を添加する。艶消剤としては、炭酸カルシウム、シリカ、アルミナ、硫酸バリウム、ウレタン樹脂ビーズ、ポリカーボネート樹脂ビーズ等の、粒径１〜３０μｍ程度の微粒子が有効である。表面保護層８の厚みは１〜１００μｍ程度が好ましい。
上記凹凸模様６を形成した保護シート３の表面は、必要に応じて表面保護層８を被覆することができる。
【００４５】
本発明において、上記した各装飾付与方法は、１種のみならず２種以上を適宜組み合わせて採用することもできる。
【００４６】
本発明の化粧シート１において、より良好な耐候（光）性を樹脂に付与するために、必要に応じてシート基材２や保護シート３中に、紫外線吸収剤、光安定剤を添加することができる。
【００４７】
紫外線吸収剤としては、ベンゾトリアゾール、ベンゾフェノン、サリチル酸エステル等の有機物、または０．２μｍ径以下の微粒子状の酸化亜鉛、酸化セリウム、酸化チタン等の無機物を用いることができる。光安定剤としては、ビス−(2,2,6,6- テトラメチル-4- ピペリジニル）セバケート等のヒンダードアミン系ラジカル捕捉剤、ピペリジン系ラジカル捕捉剤等のラジカル捕捉剤等を用いることができる。紫外線吸収剤、光安定剤とも、通常、０．５〜１０重量％程度となるように添加するが、一般的には紫外線吸収剤と光安定剤とを併用するのが好ましい。
【００４８】
また化粧シート１に難燃性を付与するために、シート基材２や保護シート３中に、難燃剤を添加することができる。難燃剤としては、水酸化アルミニウム、水酸化マグネシウム等の粉末が用いられる。難燃剤の添加量は、高密度ポリエチレンと熱可塑性エラストマーとの合計量を１００重量部に対し、１０〜１５０重量部程度が好ましい。
【００４９】
更に、シート基材２として細胞状（スポンジ状）発泡体を使用することもでき、この場合は、シート基材２を構成する樹脂中に発泡剤を添加し、加熱して発泡剤を発泡させる。発泡剤としては、アゾジカーボンアミド、アゾビスイソブチロニトリル、Ｎ，Ｎ´−ジニトロソペンタメチレンテトラミン、オキシビスベンゼンスルホニルヒドラジド、炭酸水素ナトリウム、炭酸水素カリウム等の熱分解型、又はアクリロニトリル等の樹脂球殻中にヘキサン、イソブタン等の熱膨張性気体を封入したマイクロカプセル型が用いられる。発泡剤の添加量はシート基材２を構成する基材樹脂（高密度ポリエチレンと熱可塑性エラストマーとの合計量）１００重量部に対し、１〜１０重量部程度である。
【００５０】
本発明の化粧シート１は他の被着体（裏打材）に積層して用いることができる。図４は被着体が立体形状物品９の場合を、図５は被着体が平板状又は曲面状の板材１０の場合を示す。化粧シート１と被着体との積層は、被着体に化粧シート１自体が（熱融着等で）接着可能な場合は、接着剤を用いずに行うことができるが、化粧シート１自体が被着体と接着しない場合には、適当な接着剤を用いて積層する。本発明の化粧シート１は、被着体に積層することによって化粧材のような最終製品を得る場合もあれば、化粧シート１の力学的強度の補強、或いは隠蔽性を付与するために被着体に積層する場合もある。
【００５１】
被着体としては図４に示すような立体形状の成形品や、図５に示すような平板状、曲面状等の板材、シート（或いはフィルム）等の各種形状の物品が対象となる。板材、立体形状物品、或いはシート（フィルム）のいずれにも用いられる素材としては、木材単板、木材合板、パーティクルボード、中密度繊維板（ＭＤＦ）等の木材板、木質繊維板等の木質板、鉄、アルミニウム等の金属、アクリル、ポリエステル、ポリスチレン、ポリオレフィン、ＡＢＳ、フェノール樹脂、ポリ塩化ビニル、セルロース系樹脂、ゴム等の樹脂、専ら板材、或いは立体形状物品として用いられる素材としては、硝子、陶磁器、等のセラミックス、石膏等の非セメント窯業系材料、専らシート（或いはフィルム）として用いられる素材としては、上質紙、和紙、等の紙、炭素、石綿、チタン酸カリウム、硝子、合成樹脂等の繊維からなる不織布又は織布等がある。
【００５２】
これらの各種被着体への積層方法しては、例えば▲１▼接着剤を間に介して板状基材に加圧ローラーで加圧して積層する方法、▲２▼特公昭５０−１９１３２号公報、特公昭４３−２７４８８号公報等に記載されるように、化粧シートを射出成形の雌雄両金型間に挿入して、両金型を閉じ、雄型のゲートから溶融樹脂を射出充填して後、冷却して樹脂成型品の成形と同時にその表面に化粧シートを接着積層する、所謂射出成形同時ラミネート方法、▲３▼特公昭５６−４５７６８号公報、特公昭６０−５８０１４号公報等に記載されるように、成形品の表面に化粧シートを間に接着剤を介して対向乃至は載置し、成形品側からの真空吸引による圧力差により化粧シートを成形品表面に積層する、所謂真空プレス積層方法、▲４▼特公昭６１−５８９５号公報、特公平３−２６６６号公報等に記載されるように、円柱、多角柱等の柱状基材の長軸方向に、化粧シートを間に接着剤層を介して供給しつつ、複数の向きの異なるローラーにより、柱状体を構成する複数の側面に順次化粧シートを加圧接着して積層してゆく、所謂ラッピング加工方法等が挙げられる。本発明の化粧シート１を表面化粧層として有する立体物品を得るには、上記ラッピング加工法、射出成形同時ラミネート法、真空成形同時ラミネート法等が好ましい。
【００５３】
また化粧シート１を板材１０に接着剤を介して積層し、次いで板材１０の化粧シート１を積層した面とは反対側の面に、化粧シート１と板状基材との界面に到達する、断面がＶ字状またはＵ字状の溝１１を切削し、次いで該溝１１内に接着剤層を塗布した上で、図６に示すように溝１１で折り曲げて、箱体や柱状体に形成する所謂、Ｖカット加工方法等によっても本発明の化粧シート１を表面化粧層として有する凹凸立体物品を得ることができる。本発明の化粧シート１は、図６に示したようなＶカット加工を施した際にも、保護シート３に亀裂や破断が生じたり、白化したりする虞れがない。
【００５４】
本発明の化粧シート１は各種被着体に積層した後、所定の成形加工等を施して、各種装飾用等として用いることができる。例えば、壁、天井、床等建築物の内装、窓枠、扉、手摺等の建具の表面化粧、家具又は弱電・ＯＡ機器のキャビネットの表面化粧、自動車、電車等の車輌内装、航空機内装、窓硝子の化粧用等の用途が挙げられる。
【００５５】
【実施例】
以下、本発明の実施例について詳細に説明する。
【００５６】
実施例１、比較例
高密度ポリエチレン６０重量部、スチレン−ブタジエンゴム３０重量部、炭酸カルシウム１０重量部を含むオレフィン系樹脂を基材とする着色シート（厚さ１００μｍ）に、２液硬化型ウレタン系プライマー（昭和インク製：ＡＦＳメジューム）によってプライマー層を設け、このプライマー層の上に２液硬化型ウレタン系インキ（昭和インク製：ＵＥ）及び塩化ビニル−酢酸ビニル−アクリル系インク（昭和インク製：化Ｘ）により絵柄印刷層を形成した。この絵柄印刷面側に、透明艶消しアクリルフィルム（三菱レイヨン製：ＨＢＸＴ−３８、厚さ５０μｍ）をラミネートするとともにアクリルフィルム面にロールエンボスを施した（ラミネート温度１２０℃、ＥＭ圧２０ｋｇ）。
【００５７】
上記ロールエンボス面のエンボス凹部に、アクリルポリオール／イソシアネート２液硬化型着色インキ（昭和インク製：ＰＷ−１２）をドクターブレードにより充填し、更にアクリルポリオール／イソシアネート２液硬化型インキ（昭和インク製：ＯＰ−Ａ１２）をグラビアコートして艶調整層を設けた。更に、このシートの裏面にマット剤含有２液硬化型ウレタン系プライマー（昭和インク製：ＡＦＳバックプライマー；マット剤１０％含有）をグラビアコートしてプライマー層を設けて化粧シートとした。次いでこの化粧シートを、プライマー面側をエチレン−酢酸ビニル系接着剤（中央理化製：ＢＡ−８２０）を介して厚さ１０ｍｍの合板とラミネートして化粧材とした。得られた化粧材の合板側の面に、合板と化粧シートとの界面に迄達する断面Ｖ字状の条溝を切削加工し、この溝を閉じるように化粧材を折り曲げた（Ｖカット加工）。加工時の雰囲気温度は１０℃であた。シート基材と保護シートとの厚みが異なる化粧シートについて、上記と同様のＶカット加工試験を行った。Ｖカット加工後の化粧シートの亀裂の有無を表１に示した。
【００５８】
【表１】
0003846812.tif 000002
【００５９】
【発明の効果】
以上説明したように本発明の化粧シートは、オレフィン系樹脂シート基材の上にアクリル系樹脂の保護シートを積層した化粧シートにおいて、シート基材の厚みを保護シートの厚みの０．３〜４．０倍とし、且つシート基材を構成するオレフィン系樹脂として、高密度ポリエチレンに熱可塑性エラストマーを配合したオレフィン系樹脂を用い、上記オレフィン系樹脂中における熱可塑性エラストマーの含有量が５〜６０重量％であって、さらに１００℃雰囲気中で３０分間加熱した後のシート基材の寸法収縮率（加熱前を基準として）が、シート長手方向（長尺に押出成形されたシートの長手方向）で−２〜＋７％、シート幅方向（長手方向と直行する方向）で−７〜＋２％の範囲としたことにより、本発明の化粧シートによれば従来の化粧シートの欠点を解消でき、化粧シートを積層した化粧材にＶカット加工を施しても、保護シートに亀裂や破断が生じたり、白化したりする等の虞れがない優れた特性を有する。
【図面の簡単な説明】
【図１】本発明の化粧シートの一実施態様の縦断面図である。
【図２】本発明の化粧シートの他の実施態様の縦断面図である。
【図３】本発明の化粧シートの更に他の実施態様の縦断面図である。
【図４】本発明化粧シートを被着材に積層した立体物品の縦断面図である。
【図５】本発明化粧シートを被着材に積層した板状体の縦断面図である。
【図６】図５の板状体を折り曲げ加工した状態を示す縦断面図である。
【符号の説明】
１  化粧シート
２  シート基材
３  保護シート
４  装飾層
５  易接着層
６  凹凸模様
７  着色層
８  表面保護層
【図１】
0003846812.tif 000003
【図２】
0003846812.tif 000004
【図３】
0003846812.tif 000005
【図４】
0003846812.tif 000006
【図５】
0003846812.tif 000007
【図６】
0003846812.tif 000008